ЦВЕТНАЯ ГЛАЗУРЬ
COLOUR GLASE

Изобретение относится к промышленности строительных материалов и касается составов глазурей для нанесения на керамические изделия декоративно-художественного и хозяйственно-бытового назначения.
Известна цветная глазурь, содержащая, вес.ч.: свинцовый глет 6; кварцевый песок 3; каолин 1; окись кобальта 1 [1]. Такая глазурь не является экологически безопасной, поскольку содержит компонент - свинцовый глет.
Задача изобретения состоит в получении экологически безопасной цветной глазури.
Технический результат достигается тем, что цветная глазурь, включающая каолин и окись кобальта, содержит бой молочного или опалового стекла и жидкое калиевое стекло при следующем соотношении компонентов, мас.%: каолин; 1,0-6,0; окись кобальта 0,1-10,0; бой молочного или опалового стекла 83,8-98,8; жидкое калиевое стекло 0,1-0,2.
Составы цветной глазури приведены в таблице.
Компоненты
Содержание, мас.% в составах
1
2
Каолин
1,0
6,0
Окись кобальта
0,1
10,0
Бой молочного стекла
98,8
-
Бой опалового стекла
-
83,8
Жидкое калиевое стекло
0,1
0,2
Компоненты дозируют в требуемых количествах, смешивают и загружают в шаровую мельницу, где подвергают помолу мокрым способом до полного прохождения через сетку 008. Подготавливают глазурную суспензию с влажностью 45-50%. Суспензию наносят на поверхность обожженных керамических изделий, которые обжигают вторично при температуре 780-850°C.
После обжига глазурь образует экологически безопасное покрытие, имеющее окраску от голубой до темно-синей и черной.
Источник информации
1. Гехт Г. Керамика / Пер. с нем. - Л. - М.: Главная редакция химической литературы, 1938. - С.249.